(57)【要約】【課題】粒径Ｄ５０が１０ｎｍ以下のナノダイヤモンド粒子の分散液を高いナノダイヤモンド純度で製造するのに適したナノダイヤモンド分散液製造方法、および、これによって製造されるナノダイヤモンド分散液を提供する。【解決手段】本発明のナノダイヤモンド分散液製造方法は、ナノダイヤモンド含有溶液についての脱気処理と凍結処理と解凍処理とが実施される少なくとも１回の分散化工程Ｓ３を含む。脱気処理では、ナノダイヤモンド含有溶液について脱気が行われる。凍結処理では、脱気処理を経たナノダイヤモンド含有溶液が凍結されて凍結体が得られる。解凍処理では、凍結体が解凍される。【選択図】図１
2019006626.tif 000002
【特許請求の範囲】
【請求項１】
ナノダイヤモンド含有溶液について脱気を行う脱気処理と、
前記脱気処理を経たナノダイヤモンド含有溶液を凍結して凍結体を得る凍結処理と、
前記凍結体を解凍する解凍処理と、を含む少なくとも１回の分散化工程を含む、ナノダイヤモンド分散液製造方法。
【請求項２】
前記脱気処理では、ナノダイヤモンド含有溶液に超音波を照射しつつ前記脱気を行う、請求項１に記載のナノダイヤモンド分散液製造方法。
【請求項３】
前記凍結処理では、凍結用冷媒として液体窒素を用いる、請求項１または２に記載のナノダイヤモンド分散液製造方法。
【請求項４】
２〜２０回の前記分散化工程を含む、請求項１から３のいずれか一つに記載のナノダイヤモンド分散液製造方法。
【請求項５】
少なくとも１回の前記分散化工程を経て得られるナノダイヤモンド含有溶液を分級するための分級工程を更に含む、請求項１から４のいずれか一つに記載のナノダイヤモンド分散液製造方法。
【請求項６】
分散媒と、
粒径Ｄ５０が１０ｎｍ以下であり、且つ前記分散媒中に分散している、ナノダイヤモンド粒子を含み、
固形分におけるジルコニア含有量が２００質量ｐｐｍ以下であり且つナトリウム含有量が３０００質量ｐｐｍ以下である、ナノダイヤモンド分散液。
【請求項７】
前記分散媒は水である、請求項６に記載のナノダイヤモンド分散液。
【請求項８】
前記ナノダイヤモンド粒子は爆轟法ナノダイヤモンド粒子である、請求項６または７に記載のナノダイヤモンド分散液。
【発明の詳細な説明】
【技術分野】
【０００１】
本発明は、ナノダイヤモンド分散液製造方法およびナノダイヤモンド分散液に関する。
【背景技術】
【０００２】
近年、ナノダイヤモンドと呼称される微粒子状のダイヤモンド材料の開発が進められている。ナノダイヤモンドは、用途によっては、粒径が１０ｎｍ以下のいわゆる一桁ナノダイヤモンドが求められる場合がある。そのようなナノダイヤモンドの分散する分散液に関する技術については、例えば下記の特許文献１および特許文献２に記載されている。
【先行技術文献】
【特許文献】
【０００３】
【特許文献１】特開２００５−００１９８３号公報
【特許文献２】特開２０１０−１２６６６９号公報
【発明の概要】
【発明が解決しようとする課題】
【０００４】
例えば爆轟法によると、一次粒子の粒径が数ナノメートルのナノダイヤモンドが生成される。ナノダイヤモンドは、バルクダイヤモンドがそうであるように高い機械的強度や、高い屈折率、高い熱伝導性などを示し得る。微粒子たるナノ粒子は、一般に、表面原子（配位的に不飽和である）の割合が大きいので、隣接粒子の表面原子間で作用し得るファンデルワールス力の総和が大きくて凝集（aggregation）を生じやすい。これに加えて、爆轟法ナノダイヤモンド（爆轟法によって生成したナノダイヤモンド）の場合、隣接結晶子の結晶面間クーロン相互作用が寄与して非常に強固に集成する凝着（agglutination）という現象が生じ得る。爆轟法ナノダイヤモンドは、このように結晶子ないし一次粒子の間が重畳的に相互作用し得る特異な性質を有するところ、ナノダイヤモンドの一次粒子間を解離させて当該一次粒子が例えば溶媒中で分散した状態を創り出すことには、技術的困難を伴う。ナノダイヤモンドは、爆轟法により得られる生成物にて先ずは、一次粒子間が非常に強く相互作用して集成している凝着体（二次粒子）の形態をとり、二次粒子から一次粒子への解砕や、一次粒子を所望の溶媒に安定して分散させることに、技術的困難を伴うのである。
【０００５】
爆轟法ナノダイヤモンドの二次粒子から一次粒子への解砕手法として、高硬度のジルコニアビーズを用いたビーズミリングが知られている。しかしながら、この方法においては、ミリングの過程でジルコニアビーズの表面がナノダイヤモンド粒子との接触によって欠け、そうして生じたジルコニアのナノ粒子がナノダイヤモンド粒子群に混入してしまう。ジルコニアビーズを用いたビーズミリングを経ると、ナノダイヤモンド粒子群に不可避的にジルコニアナノ粒子が混入してしまうのである。また、当該ビーズミリングにてミル容器として内壁がジルコニアコーティングされているものが使用される場合、ミリング過程でジルコニア壁面がナノダイヤモンド粒子との接触によって欠け、生じたジルコニアナノ粒子が、ナノダイヤモンド粒子群に混入してしまう。このようにしてナノダイヤモンド粒子群に混入するジルコニアナノ粒子は、ナノダイヤモンドの一次粒子と同程度の粒径を有する。加えて、ジルコニアは、強酸に対しても強アルカリに対しても難溶性である。そのため、ナノダイヤモンド粒子群に混入したジルコニアナノ粒子をナノダイヤモンド粒子群から除去することには、技術的困難を伴う。したがって、ジルコニアビーズを用いたビーズミリングを経たナノダイヤモンドやその分散液においては、求められるナノダイヤモンド純度を充足することができない場合がある。
【０００６】
本発明は、以上のような事情のもとで考え出されたものであり、粒径Ｄ５０が１０ｎｍ以下のナノダイヤモンド粒子の分散液を高いナノダイヤモンド純度で製造するのに適したナノダイヤモンド分散液製造方法を提供すること、及び、これによって製造されるナノダイヤモンド分散液を提供することを、目的とする。
【課題を解決するための手段】
【０００７】
本発明の第１の側面によるとナノダイヤモンド分散液製造方法が提供される。本方法は、ナノダイヤモンド含有溶液についての脱気処理と凍結処理と解凍処理とが実施される少なくとも１回の分散化工程を含む。脱気処理では、ナノダイヤモンド含有溶液について脱気が行われる。凍結処理では、脱気処理を経たナノダイヤモンド含有溶液が凍結されて凍結体が得られる。解凍処理では、凍結体が解凍される。
【０００８】
ナノダイヤモンド一次粒子が凝集した凝集体（ナノダイヤモンド二次粒子）においては、通常、ナノダイヤモンド一次粒子間に多くの隙間が存在し、ナノダイヤモンド含有溶液においては溶液が満たされない隙間が存在する。本方法においては、脱気処理をすることでナノダイヤモンド一次粒子間の隙間に存在する気体を除去し、気体が存在していた部分を溶液で満たすことができる。これにより、ナノダイヤモンド一次粒子と溶液の接触する面積を大きくすることができると考えられる。本方法においては、凍結処理をすることで、凍結時にナノダイヤモンド一次粒子と接触する部分の溶液が凍結して、凍結した部分の体積が変化する。このときナノダイヤモンド一次粒子どうしの接触部にずれが生じ、このずれによりナノダイヤモンド一次粒子の凝集力が低下すると考えられる。脱気処理を経ずに凍結処理が行われる場合よりも、本方法のように脱気処理を経たうえで凍結処理が行われる場合の方が、ナノダイヤモンド粒子をより分散することができる。そして、本方法においては、解凍処理をすることで、ナノダイヤモンド一次粒子の凝集力が低下したナノダイヤモンド一次粒子が分離して、溶液中においてナノダイヤモンド粒子を分散することができると考えられる。したがって、本方法は、粒径Ｄ５０が１０ｎｍ以下のナノダイヤモンド粒子の分散液を製造するのに適する。
【０００９】
また、ナノダイヤモンドの一次粒子を分離させるための手法として、本方法では、ジルコニアビーズを用いた上述のビーズミリングは行われないため、本方法によって製造されるナノダイヤモンド分散液は、高純度化を阻むジルコニアを実質的に含まない。したがって、本方法は、高いナノダイヤモンド純度でナノダイヤモンド分散液を製造するのに適する。以上のように、本方法は、粒径Ｄ５０が１０ｎｍ以下のナノダイヤモンド粒子の分散液を高いナノダイヤモンド純度で製造するのに適する。
【００１０】
本方法における脱気処理では、ナノダイヤモンド含有溶液に超音波を照射しつつ脱気を行うことが好ましい。このような構成は、溶液の脱気処理を効率的に行うのに適する。
【００１１】
本方法における凍結処理では、凍結用冷媒として液体窒素を用いることが好ましい。このような構成は、ナノダイヤモンド含有溶液の凍結を速やかに行い、ナノダイヤモンド粒子の分散を効率的に行うのに適する。
【００１２】
本方法は、２〜２０回の前記分散化工程を含むことが好ましい。このような構成は、ナノダイヤモンド粒子がより分散されたナノダイヤモンド分散液を得るのに適する。
【００１３】
本方法は、少なくとも１回の前記分散化工程を経て得られるナノダイヤモンド含有溶液を分級するための分級工程を更に含むことが好ましい。このような構成は、ナノダイヤモンド粒子の粒径がより小さいナノダイヤモンド分散液を得るのに適する。
【００１４】
本発明の第２の側面によるとナノダイヤモンド分散液が提供される。本ナノダイヤモンド分散液は、分散媒と、分散媒中に分散している粒径Ｄ５０が１０ｎｍ以下のナノダイヤモンド粒子とを含む。本ナノダイヤモンド分散液は、固体分におけるジルコニア含有量が２００質量ｐｐｍ以下、且つ、ナトリウム含有量が５０００質量ｐｐｍ以下である。そのため、本ナノダイヤモンド分散液は、各種の構造部材や、各種の光学部材、各種の放熱部材、各種の医療用部材の作製にあたり、母材に対する添加剤としての高純度ナノダイヤモンド一次粒子を供給する材料等として、好適に使用することができる。
【００１５】
本ナノダイヤモンド分散液において、分散媒は水であることが好ましい。このような構成は、ナノダイヤモンド粒子を分散媒中に安定して分散させるうえで好適である。
【００１６】
本ナノダイヤモンド分散液において、ナノダイヤモンド粒子は爆轟法ナノダイヤモンド粒子であることが好ましい。このような構成は、ナノダイヤモンド粒径の小さなナノダイヤモンド分散液を実現するうえで、好適である。
【図面の簡単な説明】
【００１７】
【図１】本方法の実施形態の一例を示す工程図である。
【発明を実施するための形態】
【００１８】
［ナノダイヤモンド分散液製造方法］
本方法は、ナノダイヤモンド含有溶液（ナノダイヤモンド粒子を含む溶液）について脱気を行う脱気処理と、脱気処理を経たナノダイヤモンド含有溶液を凍結して凍結体を得る凍結処理と、凍結体を解凍する解凍処理とを含む少なくとも１回の分散化工程を含むことを特徴とする。
【００１９】
以下、本方法の実施形態の一例として、爆轟法によりナノダイヤモンド粒子を得てから、当該ナノダイヤモンド粒子を精製し、分散化工程を経て、ナノダイヤモンド分散液を得る方法について述べる。図１は、本方法の実施形態の一例を示す工程図である。
【００２０】
生成工程Ｓ１では、爆轟法が行われてナノダイヤモンドが生成する。まず、成形された爆薬に電気雷管が装着されたものを爆轟用の耐圧性容器の内部に設置し、容器を密閉する。容器は、例えば鉄製で、容器の容積は、例えば０.５〜４０ｍ3、好ましくは２〜３０ｍ3である。爆薬としては、トリニトロトルエン（ＴＮＴ）とシクロトリメチレントリニトロアミンすなわちヘキソーゲン（ＲＤＸ）との混合物を使用することができる。ＴＮＴとＲＤＸの質量比（ＴＮＴ／ＲＤＸ）は、例えば４０／６０〜６０／４０の範囲とされる。爆薬の使用量は、例えば０.０５〜２.０ｋｇ、好ましくは０.３〜１.０ｋｇである。
【００２１】
生成工程Ｓ１では、次に、電気雷管を起爆させ、容器内で爆薬を爆轟させる。爆轟とは、化学反応に伴う爆発のうち反応の生じる火炎面が音速を超えた高速で移動するものをいう。爆轟の際、使用爆薬が部分的に不完全燃焼を起こして遊離した炭素を原料として、爆発で生じた衝撃波の圧力とエネルギーの作用によってナノダイヤモンドが生成する。生成したナノダイヤモンドは、隣接する一次粒子ないし結晶子の間がファンデルワールス力の作用に加えて結晶面間クーロン相互作用が寄与して非常に強固に集成した凝着体となる。
【００２２】
生成工程Ｓ１では、次に、室温での例えば２４時間の放置により、容器およびその内部を降温させる。この放冷の後、容器の内壁に付着しているナノダイヤモンド粗生成物（上述のようにして生成したナノダイヤモンドの凝着体と煤を含む）をヘラで掻き取る作業を行い、ナノダイヤモンド粗生成物を回収する。以上のような爆轟法によって、ナノダイヤモンド粒子の粗生成物を得ることができる。
【００２３】
精製工程Ｓ２は、生成工程Ｓ１で得られたナノダイヤモンド粗生成物に、例えば水溶媒中で強酸を作用させる酸処理を含む。爆轟法で得られるナノダイヤモンド粗生成物には金属酸化物が含まれやすいところ、この金属酸化物は、爆轟法に使用される容器等に由来するＦｅ，Ｃｏ，Ｎｉ等の酸化物である。例えば水溶媒中で所定の強酸を作用させることにより、ナノダイヤモンド粗生成物から金属酸化物を溶解・除去することができる（酸処理）。この酸処理に用いられる強酸としては、鉱酸が好ましく、例えば塩酸、フッ化水素酸、硫酸、硝酸、および王水が挙げられる。酸処理では、一種類の強酸を用いてもよいし、二種類以上の強酸を用いてもよい。酸処理で使用される強酸の濃度は、例えば１〜５０質量％である。酸処理温度は、例えば７０〜１５０℃である。酸処理時間は、例えば０.１〜２４時間である。また、酸処理は、減圧下、常圧下、または加圧下で行うことが可能である。このような酸処理の後、例えばデカンテーションにより、固形分（ナノダイヤモンド凝着体を含む）の水洗を行う。沈殿液のｐＨが例えば２〜３に至るまで、デカンテーションによる当該固形分の水洗を反復して行うのが好ましい。
【００２４】
精製工程Ｓ２は、本実施形態では、酸化剤を用いてナノダイヤモンド粗生成物（精製終了前のナノダイヤモンド凝着体）からグラファイトやアモルファス炭素等の非ダイヤモンド炭素を除去するための溶液酸化処理を含む。爆轟法で得られるナノダイヤモンド粗生成物にはグラファイト（黒鉛）やアモルファス炭素等の非ダイヤモンド炭素が含まれているところ、この非ダイヤモンド炭素は、使用爆薬が部分的に不完全燃焼を起こして遊離した炭素のうちナノダイヤモンド結晶を形成しなかった炭素に由来する。例えば上記の酸処理を経た後に、例えば水溶媒中で所定の酸化剤を作用させることにより、ナノダイヤモンド粗生成物から非ダイヤモンド炭素を除去することができる（溶液酸化処理）。この溶液酸化処理に用いられる酸化剤としては、例えば、クロム酸、無水クロム酸、二クロム酸、過マンガン酸、過塩素酸、及びこれらの塩、硝酸、並びに混酸（硫酸と硝酸の混合物）が挙げられる。混酸を調製するための濃硫酸と濃硝酸の比率は、例えば１：１〜１０：１（体積比）である。溶液酸化処理では、一種類の酸化剤を用いてもよいし、二種類以上の酸化剤を用いてもよい。溶液酸化処理で使用される酸化剤の濃度は例えば３〜５０質量％である。溶液酸化処理における酸化剤の使用量は、溶液酸化処理に付されるナノダイヤモンド粗生成物１００質量部に対して例えば３００〜２０００質量部である。溶液酸化処理温度は例えば５０〜２５０℃である。溶液酸化処理時間は例えば１〜７２時間である。溶液酸化処理は、減圧下、常圧下、または加圧下で行うことが可能である。このような溶液酸化処理の後、例えばデカンテーションにより、固形分（ナノダイヤモンド凝着体を含む）の水洗を行う。水洗当初の上澄み液は着色しているところ、上澄み液が目視で透明になるまで、デカンテーションによる当該固形分の水洗を反復して行うのが好ましい。
【００２５】
次に、熱酸化処理を行う。具体的に熱酸化処理は、溶液酸化処理後のナノダイヤモンド粉体についてガス雰囲気炉を使用して加熱し、酸素酸化を行う。熱酸化処理は、ナノダイヤモンド粉体をガス雰囲気炉の炉心管内に静置し、炉心管に窒素ガスを、例えば流速０．３〜３Ｌ/分で５〜６０分間程度通流させ続けた後、通流ガスを窒素から酸素と窒素との混合ガスへと切り替えて当該混合ガスを、例えば流速０．３〜３Ｌ/分で炉心管に通流させ続けることにより行う。混合ガス中の酸素濃度は、例えば１〜１０体積％である。混合ガスへの切り替えの後、炉内を、加熱設定温度３００〜４００℃程度まで昇温させる。昇温速度については、加熱設定温度より１０〜３０℃低い温度までは、例えば５〜３０℃／分とし、その後、加熱設定温度より１０〜３０℃低い温度から加熱設定温度までは、例えば０．５〜３℃／分とする。そして、加熱設定温度となった後、炉内の温度条件を加熱設定温度に維持しつつ、炉内のナノダイヤモンド粉体について熱酸化処理（酸素酸化処理）を行う。処理時間は、例えば１〜５時間である。以上のようにして、熱酸化処理を経たナノダイヤモンド粉体が得られる。
【００２６】
本方法では、次に、熱酸化処理を経たナノダイヤモンド粉体を含むナノダイヤモンド含有溶液について、分散化工程Ｓ３を行う。分散化工程Ｓ３では、脱気処理、凍結処理、および解凍処理が実施される。脱気処理は、脱気によりナノダイヤモンド含有溶液中に含まれる気体を除くための工程である。脱気処理は、通常、ナノダイヤモンド含有溶液を入れた容器内の気圧を下げることにより行う。脱気処理は、ナノダイヤモンド含有溶液に超音波を照射しつつ脱気を行うことが好ましい。超音波の照射には、超音波照射機（超音波洗浄機、超音波ホモジナイザー）が用いられる。超音波を照射する時間は、例えば約３〜６００秒である。脱気処理は、例えば真空ポンプが用いられる。真空ポンプとしては、例えば、ダイアフラムポンプ、ロータリーポンプ、メカニカルブースターポンプ、ソープションポンプが挙げられる。脱気処理時の真空度としては、例えば１００〜１００００Ｐａ、好ましくは１５０〜５０００Ｐａ、より好ましくは２００〜３０００Ｐａである。脱気処理に要する時間は、例えば約３〜６００秒である。真空ポンプで脱気した後に超音波を照射してもよく、真空ポンプで脱気中に超音波を照射してもよい。また、脱気処理は常温（約２３℃）で行ってもよく、適宜、加熱しながら行ってもよい。
【００２７】
次に、脱気処理を経たナノダイヤモンド含有溶液を凍結して凍結体を得る凍結処理が行われる。具体的には、凍結処理は、ナノダイヤモンド含有溶液を入れた容器を凍結用冷媒で冷やすことにより行われる。凍結用冷媒としては、急激に冷やすことができ、ナノダイヤモンド粒子を分散する効果が大きいことから液体窒素を用いることが好ましい。凍結処理に要する時間は、例えば約３〜６００秒である。
【００２８】
次に、凍結体を解凍する解凍処理が行われる。具体的には、解凍処理は、ナノダイヤモンド含有溶液を入れた容器をドライヤーなどで加熱することにより行われる。解凍処理に要する時間は、例えば約３〜６００秒である。
【００２９】
分散化工程Ｓ３は、脱気処理、凍結処理、および解凍処理を少なくとも１回を含む限り特に制限されないが、２〜２０回の分散化工程を含むことが好ましい。１回のみでは十分に分散できない場合であっても、複数回繰り返すことで、ナノダイヤモンド粒子の粒径が小さく、粒径Ｄ５０が１０ｎｍ以下であるナノダイヤモンド分散液を得ることができる。なお、分散化工程Ｓ３に供するナノダイヤモンド含有溶液としては、市販の精製処理済みのナノダイヤモンド含有溶液を用いてもよい。
【００３０】
上記分散化工程Ｓ３を行う前に、熱酸化処理を経たナノダイヤモンド粉体について、水酸化ナトリウム水溶液およびアンモニア水等のアルカリ水溶液を用いてｐＨ調整を行うことが好ましい。ｐＨ調整後のｐＨは、例えば９．０〜１１．０、好ましくは９．５〜１０．５である。ｐＨ調整は、分散後のナノダイヤモンド粒子を凝集させないため行うものである。ｐＨ調整後のナノダイヤモンド粒子におけるゼータ電位は、例えば−２０ｍＶ〜−６０ｍＶ（好ましくは−３０ｍＶ〜−５０ｍＶ）である。上記ｐＨおよびゼータ電位は、後記の遠心分離処理（分級工程Ｓ４）後に得られたナノダイヤモンド分散液についての測定値である。また、上記分散化工程Ｓ３を行う前に、分散化工程Ｓ３での分散化に適したナノダイヤモンド濃度となるように適宜、純水を加えてナノダイヤモンド濃度を調整してもよい。
【００３１】
次に、分散工程Ｓ３を経たナノダイヤモンド含有溶液について分級工程Ｓ４を行う。分級工程Ｓ４は、ナノダイヤモンド含有溶液に含まれる粗大粒子を除去するための工程である。分級工程Ｓ４では、例えば遠心分離機などの分級装置を使用して、遠心分離を利用した分級操作（遠心分離処理）によってナノダイヤモンド含有溶液から粗大粒子を除去する。上記遠心分離処理における遠心力は例えば１５０００〜２５０００×ｇであり、遠心時間は例えば１０〜１２０分である。これにより、ナノダイヤモンドの一次粒子がコロイド粒子として分散する黒色透明のナノダイヤモンド分散液が得られる。
【００３２】
例えば爆轟法によって得られるナノダイヤモンドは、上述のように、得られる生成物にて先ずは一次粒子間が非常に強く相互作用して集成している凝着体（二次粒子）の形態をとる。本実施形態の方法においては、ナノダイヤモンド凝着体に対し、精製工程Ｓ２において使用される化学種が加熱条件下で作用するのに加え、分散化工程Ｓ３においてナノダイヤモンド含有溶液を脱気処理、凍結処理、および解凍処理が実施されることにより、ナノダイヤモンド凝着体にてナノダイヤモンド一次粒子間の凝着が解かれ、当該ナノダイヤモンド一次粒子がナノダイヤモンド凝着体から分離し、ナノダイヤモンド粒子が溶液中で分散する。
【００３３】
本実施形態の方法における分散化工程Ｓ３では、脱気処理をすることでナノダイヤモンド一次粒子間の隙間に存在する気体を除去し、気体が存在していた部分を溶液で満たすことができ、ナノダイヤモンド一次粒子と溶液の接触する面積を大きくすることができると考えられる。分散化工程Ｓ３では、凍結処理をすることで、凍結時にナノダイヤモンド一次粒子と接触する部分の溶液が凍結して、凍結した部分の体積が変化する。このときナノダイヤモンド一次粒子どうしの接触部にずれが生じ、このずれによりナノダイヤモンド一次粒子の凝集力が低下すると考えられる。そして、解凍処理をすることで、ナノダイヤモンド一次粒子の凝集力の低下したナノダイヤモンド一次粒子が分離して、溶液中においてナノダイヤモンド粒子を分散することができると考えられる。したがって、本実施形態の本方法は、高いナノダイヤモンド純度を有するナノダイヤモンド分散液を得るのに適している。
【００３４】
また、本実施形態の方法では、ジルコニアビーズを用いた上述のビーズミリングは行われないため、製造されるナノダイヤモンド分散液は、高純度化を阻むジルコニアを実質的に含まない。したがって、本実施形態の方法は、高いナノダイヤモンド純度でナノダイヤモンド分散液を製造するのに適する。以上のように、本実施形態の方法は、粒径Ｄ５０が１０ｎｍ以下のナノダイヤモンド粒子の分散液を高いナノダイヤモンド純度で製造するのに適する。さらに、本方法は、特殊な装置を必要とせず、簡易な装置で高分散したナノダイヤモンド粒子の分散液を得るのに適する。
【００３５】
本実施形態の方法で得られたナノダイヤモンド分散液は、例えば、各種の構造部材や、各種の光学部材、各種の放熱部材、各種の医療用部材の作製にあたり、母材に対する添加剤としての高純度ナノダイヤモンド一次粒子を供給する材料として、好適に使用することができる。
【００３６】
［ナノダイヤモンド分散液］
本ナノダイヤモンド分散液は、分散媒と、分散媒中に分散している粒径Ｄ５０が１０ｎｍ以下のナノダイヤモンド粒子とを含む。
【００３７】
本ナノダイヤモンド分散液におけるナノダイヤモンド粒子としては、爆轟法にて生成したナノダイヤモンド粒子（爆轟法ナノダイヤモンド粒子）、高温高圧法にて生成したナノダイヤモンド粒子（高温高圧法ナノダイヤモンド粒子）等が挙げられる。なかでもナノダイヤモンド粒子は、より分散性に優れ、一次粒子の粒子径が一桁ナノメートルであるナノダイヤモンドが得やすい点で、爆轟法ナノダイヤモンド粒子が好ましい。
【００３８】
ナノダイヤモンド粒子は、ナノダイヤモンドの一次粒子であってもよく、一次粒子が集成したナノダイヤモンドの二次粒子であってもよい。本ナノダイヤモンド分散液におけるナノダイヤモンド粒子の粒径Ｄ５０（メディアン径）は１０ｎｍ以下、好ましくは９ｎｍ以下、より好ましくは８ｎｍ以下である。粒径Ｄ５０は、ナノダイヤモンドの一次粒子または一次粒子が集成した二次粒子の粒径である。ナノダイヤモンド粒子の粒径Ｄ５０が１０ｎｍ以下であると、単位質量あたりの表面積を充分に確保することができ、例えばナノダイヤモンドとしての機能（例えば機械的強度、熱伝導性等）を効率よく発揮することができる。なお、ナノダイヤモンド粒子の粒径Ｄ５０は、動的光散乱法によって測定することができる。
【００３９】
本ナノダイヤモンド分散液の固形分におけるジルコニア含有量は２００質量ｐｐｍ以下、好ましくは１００質量ｐｐｍ以下、より好ましくは５０質量ｐｐｍ以下である。本ナノダイヤモンド分散液の固形分におけるナトリウム含有量は３０００質量ｐｐｍ以下、好ましくは５００質量ｐｐｍ以下、より好ましくは５０質量ｐｐｍ以下である。本ナノダイヤモンド分散液の固形分における鉄含有量は例えば５０００質量ｐｐｍ以下、好ましくは１０００質量ｐｐｍ以下、より好ましくは５００質量ｐｐｍ以下である。本ナノダイヤモンド分散液の固形分におけるクロム含有量は例えば２００質量ｐｐｍ以下、好ましくは１００質量ｐｐｍ以下、より好ましくは５０質量ｐｐｍ以下である。上記ジルコニア含有量は、ジルコニウム元素換算の含有量である。また、上記ナトリウム、鉄、およびクロム含有量は、これらの化合物であっても元素換算の含有量である。ジルコニア、ナトリウム、鉄、およびクロムの含有量は、本ナノダイヤモンド分散液の固形分について、例えばＩＣＰ発光分光分析装置を用いて、各金属元素の含有量を分析することにより測定することができる。
【００４０】
本ナノダイヤモンド分散液のｐＨは、ナノダイヤモンド粒子の安定分散化や安定分散状態の維持を図る点から、６〜１１の範囲であることが好ましく、７〜１０の範囲であることがより好ましい。
【００４１】
本ナノダイヤモンド分散液における固形分の割合は、例えば０．１〜１０質量％、好ましくは０．３〜８質量％、より好ましくは０．５〜６質量％、さらに好ましくは１〜４質量％である。ナノダイヤモンド分散液における固形分は、そのほとんどがナノダイヤモンド粒子であることが好ましい。前記固形分におけるナノダイヤモンド粒子の割合（ナノダイヤモンド純度）は、例えば９５質量％以上、好ましくは９８質量％以上、より好ましくは９９質量％以上、さらに好ましくは９９．９質量％である。
【００４２】
本ナノダイヤモンド分散液におけるナノダイヤモンド粒子の割合は、例えば０．１〜１０質量％、好ましくは０．３〜８質量％、より好ましくは０．５〜６質量％、さらに好ましくは１〜４質量％である。また、本ナノダイヤモンド分散液における分散媒の割合は、例えば９０〜９９．９質量％、好ましくは９２〜９９．７質量％、より好ましくは９４〜９９．５質量％、さらに好ましくは９６〜９９質量％である。
【００４３】
本ナノダイヤモンド分散液における分散媒としては、ナノダイヤモンドが分散性を示し得る分散媒が好ましく、例えば、水、メタノール、エタノール、エチレングリコール、ジメチルスルホキシド、およびＮ−メチルピロリドンが挙げられる。分散媒としては、一種類の分散媒を用いてもよいし、二種類以上の分散媒を用いてもよい。ナノダイヤモンド粒子の分散性の観点からは、分散媒は、水、又は水を５０質量％以上含む水系分散媒であることが好ましい。
【００４４】
ナノダイヤモンド粒子群に混入しているジルコニアを当該ナノダイヤモンド粒子群から除去することには、技術的困難を伴う。これに対し、本ナノダイヤモンド分散液では、ジルコニア含有量が２００ｐｐｍ以下に抑えられて実質的にジルコニアを含まない。したがって、本ナノダイヤモンド分散液は、粒径Ｄ５０が１０ｎｍ以下のナノダイヤモンド粒子が分散しており、且つ、ナノダイヤモンド粒子におけるナノダイヤモンド純度が高い。よって、本ナノダイヤモンド分散液は、例えば、各種の構造部材や、各種の光学部材、各種の放熱部材、各種の医療用部材の作製にあたり、母材に対する添加剤としての高純度ナノダイヤモンド一次粒子を供給する材料として、好適に使用することができる。
【実施例】
【００４５】
以下に、実施例に基づいて本発明をより詳細に説明するが、本発明はこれらの実施例に限定されるものではない。ナノダイヤモンド粒子の粒径Ｄ５０および金属含有量測定は、下記の方法で測定した値である。
【００４６】
（粒径Ｄ５０およびゼータ電位）
ナノダイヤモンド粒子の粒径Ｄ５０（メディアン径）およびゼータ電位は、ナノダイヤモンド分散液についてＭａｌｖｅｒｎ社製の装置（商品名「ゼータサイザー ナノＺＳ」）を使用して、動的光散乱法（非接触後方散乱法）によって測定した。測定に付したナノダイヤモンド水分散液については、固形分濃度を調整しなかった。
【００４７】
（金属含有量測定）
金属含有量は、ナノダイヤモンド分散液の乾燥品についてＩＣＰ発光分光分析装置（商品名「ＣＩＲＯＳ１２０」、リガク株式会社）を使用して金属元素を分析することにより測定した。分析を行った金属元素は、Ag、Al、As、Au、B、Be、Bi、Ca、Ce、Cd、Co、Cr、Cu、Dy、Er、Eu、Fe、Ga、Gd、Ge、Hf、Hg、Ho、In、Ir、K、La、Li、Lu、Mg、Mn、Mo、Na、Nb、Nd、Ni、P、Pb、Pd、Pr、Pt、Re、Rh、Ru、Sb、Sc、Se、Si、Sm、Sn、Sr、Ta、Tb、Te、Ti、Tl、Tm、V、W、Y、Yb、Zn、およびZrの全６３元素である。使用した装置における金属元素含有量の検出下限は５０質量ｐｐｍ（ただしAs、Ce、Ge、Se、およびTlについての検出下限は１０００質量ｐｐｍ）である。
【００４８】
［実施例１］
以下の生成工程、精製工程、分散化工程、および分級工程により、ナノダイヤモンド分散液を得た。
【００４９】
生成工程では、まず、成形された爆薬に電気雷管が装着されたものを爆轟用の耐圧性容器の内部に設置して容器を密閉した。容器は鉄製で、容器の容積は１５ｍ3である。爆薬としては、トリニトロトルエン（ＴＮＴ）とシクロトリメチレントリニトロアミンすなわちヘキソーゲン（ＲＤＸ）との混合物０.５０ｋｇを使用した。当該爆薬におけるＴＮＴとＲＤＸの質量比（ＴＮＴ／ＲＤＸ）は、５０／５０である。次に、電気雷管を起爆させ、容器内で爆薬を爆轟させた。次に、室温での２４時間の放置により、容器およびその内部を降温させた。この放冷の後、容器の内壁に付着しているナノダイヤモンド粗生成物（上記爆轟法で生成したナノダイヤモンド粒子の凝着体と煤を含む）を回収した。上記生成工程を複数回行うことによって必要量のナノダイヤモンド粗生成物を得た。
【００５０】
次に、ナノダイヤモンド粗生成物に対して精製を行った（精製工程）。具体的には、当該ナノダイヤモンド粗生成物２００ｇに６Ｌの１０質量％塩酸を加えて得られたナノダイヤモンド含有溶液に対し、常圧条件での還流下で１時間の加熱することにより酸処理を行った。この酸処理における加熱温度は８５〜１００℃である。次に、冷却後、デカンテーションにより、固形分（ナノダイヤモンド凝着体と煤を含む）の水洗を行った。沈殿液のｐＨが低ｐＨ側から２に至るまで、デカンテーションによる当該固形分の水洗を反復して行った。次に、精製工程の溶液酸化処理としての混酸処理を行った。具体的には、酸処理後のデカンテーションを経て得た沈殿液（ナノダイヤモンド凝着体を含む）に、６Ｌの９８質量％硫酸水溶液と１Ｌの６９質量％硝酸水溶液とを加えた後、このナノダイヤモンド含有溶液に対し、常圧条件での還流下で４８時間の加熱処理を行った。この酸化処理における加熱温度は１４０〜１６０℃である。次に、冷却後、デカンテーションにより、固形分（ナノダイヤモンド凝着体を含む）の水洗を行ってナノダイヤモンド含有溶液を得た。水洗当初の上澄み液は着色しているところ、上澄み液が目視で透明になるまで、デカンテーションによる当該固形分の水洗を反復して行った。
【００５１】
次に、ガス雰囲気炉（商品名「ガス雰囲気チューブ炉 ＫＴＦ０４５Ｎ１」、光洋サーモシステム株式会社製）を使用して熱酸化処理を行った。具体的には、上述の酸化処理で得られたナノダイヤモンド粉体４.５ｇをガス雰囲気炉の炉心管内に静置し、炉心管に窒素ガスを流速１Ｌ/分で３０分間通流させ続けた後、通流ガスを窒素から酸素と窒素との混合ガスへと切り替えて当該混合ガスを流速１Ｌ/分で炉心管に通流させ続けた。混合ガス中の酸素濃度は４体積％である。混合ガスへの切り替えの後、炉内を加熱設定温度３５０℃まで昇温させた。昇温速度については、３５０℃（加熱設定温度）より２０℃低い３３０℃までは１０℃／分とし、その後、３３０℃からは３５０℃までは１℃／分とした。そして、炉内の温度条件を３５０℃に維持しつつ、炉内のナノダイヤモンド粉体について熱酸化処理（酸素酸化処理）を行った。処理時間は３時間とした。以上のようにして、熱酸化処理を経た実施例１のナノダイヤモンド粉体を得た。また、熱酸化処理に付される前のナノダイヤモンド粉体の量に対する熱酸化処理を経た後のナノダイヤモンド粉体の量の割合（収率）を求めたところ、９７質量％であった。
【００５２】
次に、このナノダイヤモンド含有溶液に対して分散化処理を行った（分散化工程）。まず、熱酸化処理を経たナノダイヤモンド粉体１．８ｇをガラス容器に入れ、その後水２８．２ｇを加え、ナノダイヤモンド粒子の割合が６質量％となるナノダイヤモンド含有液を調製した。その後、１ｍｏｌ／ｌの水酸化ナトリウム水溶液を加えて、ｐＨが９．９〜１０．０になるように調整した。このナノダイヤモンド含有溶液を、ダイヤフラム真空ポンプ（商品名「ＬＡＢＯＰＯＲＴ  Ｎ８１０．３  ＦＴ．１８」、ＫＮＦ社製）を用いて、ガラス容器内の真空度を８００Ｐａとし、超音波照射器（商品名「超音波洗浄機ＡＳ−３」、アズワン（ＡＳ  ＯＮＥ）社製）を使用して超音波を照射しつつ、６０秒間脱気処理を行った。次に、当該ガラス容器を液体窒素に１８０秒間浸けることで、ナノダイヤモンド含有溶液を凍結させ、凍結体を得た（凍結処理）。次に、凍結体について、１２００Ｗのドライヤーを用いて３００秒間で加熱することで、ナノダイヤモンド含有溶液を解凍させた（解凍処理）。上記の脱気処理、凍結処理および解凍処理を含む分散化工程を１回として、この分散化工程を合計１０回行った。
【００５３】
そして、１０回の分散化工程を経て得られたナノダイヤモンド含有溶液について、遠心分離装置（商品名「ＣＲ２２Ｇ」、日立工機株式会社社製）を使用して遠心分離を行うことにより、上清液としてナノダイヤモンド分散液を得た（分級工程）。この遠心分離処理における遠心力は２００００×ｇとし、遠心時間は１０分とした。
【００５４】
得られたナノダイヤモンド分散液におけるナノダイヤモンド粒子の粒径Ｄ５０（メディアン径）は７．１３ｎｍ、ゼータ電位は−３５ｍＶであった。得られたナノダイヤモンド分散液を１００℃のホットプレートにて水を蒸発させ、ナノダイヤモンド粒子の粉体（乾燥品）を得た。得られた粉体について、金属含有量測定を行ったところ、検出された金属元素の含有量は、以下の表１のとおりであった。なお、実施例１ではジルコニウム(Zr)は検出されず、ジルコニア含有量は５０質量ｐｐｍ未満（＜５０）であった。
【００５５】
［実施例２］
実施例１の分散化工程におけるｐＨ調整で用いた１ｍｏｌ／ｌの水酸化ナトリウム水溶液を３ｍｏｌ／ｌのアンモニア水に変更したこと以外は実施例１と同様にして、上清液としてナノダイヤモンド分散液を得た。得られたナノダイヤモンド分散液におけるナノダイヤモンド粒子の粒径Ｄ５０（メディアン径）は、６．３７ｎｍ、ゼータ電位は−３３ｍＶであった。得られたナノダイヤモンド分散液を１００℃のホットプレートにて水を蒸発させ、ナノダイヤモンド粒子の粉体（乾燥品）を得た。得られた粉体について、金属含有量測定を行ったところ、検出された金属元素の含有量は、以下の表１のとおりであった。なお、実施例２ではジルコニウム(Zr)およびナトリウム(Na)は検出されず、ジルコニアおよびナトリウム含有量は５０質量ｐｐｍ未満（＜５０）であった。
【００５６】
【表１】
2019006626.tif 000003
【００５７】
［比較例１］
実施例１において脱気処理を行わなかったこと以外は実施例１と同様にして、ナノダイヤモンド分散液の上清液を得た。この上清液におけるナノダイヤモンド粒子の粒径Ｄ５０（メディアン径）は、１６．９ｎｍであった。
【００５８】
［比較例２］
実施例１における生成工程および精製工程を経たナノダイヤモンド含有溶液について、以下のビーズミリングにて解砕分散を行い、ナノダイヤモンド分散液を得た。
ビーズミリングは、ビーズミリング装置（商品名「並列四筒式サンドグラインダー ＬＳＧ−４Ｕ−２Ｌ型」，アイメックス株式会社製）を使用し、１００ｍＬのミル容器であるベッセル（アイメックス株式会社製）に対して超音波照射後のスラリー３０ｍＬと直径３０μｍのジルコニアビーズとを投入して封入し、装置を駆動させて行った。このビーズミリングにおいて、ジルコニアビーズの投入量はミル容器の容積に対して約３３％であり、ミル容器の回転速度は２５７０ｒｐｍであり、ミリング時間は２時間である。得られたナノダイヤモンド分散液を１００℃のホットプレートにて水を蒸発させ、乾燥品を得た。この乾燥品について金属含有量測定を行ったところ、ジルコニウム(Zr)を１８０００質量ｐｐｍ検出した。
【００５９】
実施例１および２と比較例１を比較すると、実施例１におけるナノダイヤモンド粒子の粒径Ｄ５０は７．１３ｎｍ、実施例２におけるナノダイヤモンド粒子の粒径Ｄ５０は６．３７ｎｍであるのに対し、比較例１におけるナノダイヤモンド粒子の粒径Ｄ５０は１６．９ｎｍであった。これより、本方法では、粒径Ｄ５０を１０ｎｍ以下とすることができ、ナノダイヤモンド粒子を効率的に分散することができることが分かる。また、実施例１および２と比較例２を比較すると、実施例１および２のナノダイヤモンド粒子では金属含有量測定において、ジルコニア含有量は５０質量ｐｐｍ未満であったのに対し、比較例２のナノダイヤモンド粒子では金属含有量測定において、ジルコニア含有量は１８０００質量ｐｐｍであった。これより、本方法で得られたナノダイヤモンド分散液は、金属不純物であるジルコニアが実質的に含有せず、高いナノダイヤモンド純度であることが分かる。
【符号の説明】
【００６０】
Ｓ１  生成工程
Ｓ２  精製工程
Ｓ３  分散化工程
Ｓ４  分級工程
【図１】
2019006626.tif 000004